(57)【要約】  ＧａＮ系パワーデバイス（１）は、アルミワイヤ（３）を超音波ボンディングするボンディングパッド部（２）と、ボンディングパッド部（２）の下に形成されている第２電極（４２）とを備え、超音波振動をワイヤに印加する方向と第２電極（４２）の長手方向との成す角θが、０°≦θ≦４５°となるように超音波振動を印加にする。
2015129415.tif 000002
【特許請求の範囲】
【請求項１】
超音波振動をワイヤに印加させながら、半導体素子上に形成された上層メタルに該ワイヤをボンディングする超音波ボンディング工程を含む半導体装置の製造方法であって、
上記半導体素子は、上記上層メタルの下に形成されている下層メタルを有し、
上記超音波ボンディング工程にて、超音波振動を上記ワイヤに印加する方向と上記下層メタルの長手方向との成す角θが、０°≦θ≦４５°となるように超音波振動を印加することを特徴とする半導体装置の製造方法。
【請求項２】
上記半導体素子はＧａＮ系半導体素子であり、上記ワイヤはアルミニウムワイヤであることを特徴とする請求項１に記載の半導体装置の製造方法。
【請求項３】
上記下層メタルは、凹部を有し、
上記上層メタルは、上記凹部に対向する位置に該凹部に向かって突出した凸部を有することを特徴とする請求項１または２に記載の半導体装置の製造方法。
【請求項４】
請求項１から３のいずれか１項に記載の半導体装置の製造方法により製造された半導体装置であって、
上記半導体装置は、上記半導体素子と２つの上記上層メタルとを有し、
上記半導体素子は、複数の上記下層メタルを有し、
２つの上記上層メタルの各々は、
上記超音波振動の印加方向に垂直な方向である超音波直交方向に沿って、複数の上記下層メタルの全てを横断するように配置された電気的接続部と、
上記超音波直交方向の長さが、上記電気的接続部より小さく、かつ、上記ワイヤの直径より大きいボンディング部とを有しており、
一方の上記上層メタルの上記ボンディング部と、他方の上記上層メタルの上記ボンディング部とが、上記超音波直交方向に並んで配置されていることを特徴とする半導体装置。
【請求項５】
各上記上層メタルは、上記下層メタルのいずれかと電気的に接続する接続部を有し、
各上記上層メタルの、上記超音波直交方向における上記電気的接続部および上記ボンディング部の長さは、当該超音波直交方向に並んだ上記接続部の総数が多いほど大きくなることを特徴とする請求項４に記載の半導体装置。
【発明の詳細な説明】
【技術分野】
【０００１】
本発明は、半導体装置に関し、ワイヤボンディングを使用する半導体装置に関する。
【背景技術】
【０００２】
近年、世界的に環境問題への取り組みが進む中で、風力・太陽光発電等の環境対応型エネルギー市場が拡大している。また、さらに中国向けを中心としたアジア諸国の市場が拡大している。これらの市場の拡大に伴い、パワーモジュールの需要がさらに高まっている。【０００３】
このようなパワーモジュールでは、半導体チップと他の半導体チップあるいはインナーリード等とを、金属ワイヤを用いたワイヤボンディングにより電気的に接続する。ここで、金属ワイヤを半導体チップ上にワイヤボンディングする際、半導体チップへの負荷が懸念される。【０００４】
これを回避する手法として、特許文献１には、金属ワイヤをチップ電極にワイヤボンディングすることで、パワー半導体素子へのワイヤボンディングを避ける方法が開示されている。また、特許文献１に開示されているパワー半導体装置は、大電流に対応するため、ワイヤボンディングにアルミワイヤが用いられ、超音波または熱によりワイヤボンディングされている。ここで、チップ電極をパワー半導体素子とは別のエリアへ設置すると、半導体装置のサイズが大きくなるため、パワー半導体素子上にチップ電極（ボンディングパッド）を形成する方法が提案されている。
【先行技術文献】
【特許文献】
【０００５】
【特許文献１】日本国公開特許公報「特開２００４−１４００７２号（２００４年５月１３日公開）」
【発明の概要】
【発明が解決しようとする課題】
【０００６】
しかしながら、パワー半導体素子上に形成されたボンディングパッドと、上記ボンディングパッドと電気的に接続される下層メタルを有するパワー半導体素子とを備えた半導体装置の構造において、超音波振動をワイヤに印加させ、ワイヤをボンディングする場合、下記のような問題がある。【０００７】
通常、超音波振動をワイヤに印加させながら、ワイヤをボンディングする場合、ワイヤを張る方向と超音波振動を印加する方向を合わせる。その場合、超音波振動の振動方向とパワー半導体素子内の下層メタルの長手方向とが垂直に近いと、ボンディング時にボンディングパッドを通じてパワー半導体素子へ応力がかかってしまう。【０００８】
このため、ボンディングパッドと下層メタルとが接続されていない箇所においては、ボンディングパッドと下層メタルとの間に層間クラックが発生し、該層間クラックに起因してショートが発生する。上述した問題は、このような箇所における、層間クラックの発生と、該層間クラックに起因するショートの発生である。【０００９】
本発明は、上記の問題を解決するためになされたもので、その目的は、簡易な方法により半導体装置製造時における半導体素子内のクラックの発生を抑制する製造方法を実現することにある。
【課題を解決するための手段】
【００１０】
上記の課題を解決するために、本発明の一態様に係る半導体装置の製造方法は、超音波振動をワイヤに印加させながら、半導体素子上に形成された上層メタルに該ワイヤをボンディングする超音波ボンディング工程を含む半導体装置の製造方法であって、上記半導体素子は、上記上層メタルの下に形成されている下層メタルを有し、上記超音波ボンディング工程にて、超音波振動を上記ワイヤに印加する方向と上記下層メタルの長手方向との成す角θが、０°≦θ≦４５°となるように超音波振動を印加することを特徴とする。
【発明の効果】
【００１１】
本発明の一態様によれば、簡易な方法により半導体装置製造時における半導体素子内のクラックの発生を抑制する製造方法を実現できる効果を奏する。
【図面の簡単な説明】
【００１２】
【図１】本発明の実施形態１に係る半導体装置の製造方法を説明する図であり、図３の（ａ）のＡ−Ａ線矢視断面図である。
【図２】（ａ）は本発明の実施形態１に係る半導体装置の構成を示す平面図であり、（ｂ）は（ａ）の側面図である。
【図３】（ａ）本発明の実施形態１に係る半導体装置のＧａＮ系パワーデバイスの平面図であり、（ｂ）は接触電極部を説明するため図であり、（ａ）のＡ−Ａ線の矢視断面を示す斜視図である。
【図４】本発明の実施形態１に係る半導体装置の接触電極部の斜視図である。
【図５】（ａ）は本発明の実施形態１に係る半導体装置の接触電極の平面図であり、（ｂ）は、接触電極部ライン方向と超音波印加方向との成す角を説明する図である。
【図６】従来の半導体装置の製造方法を説明する図であり、図３の（ａ）のＡ−Ａ線矢視断面図である。
【図７】本発明の実施形態１に係る半導体装置のボンディングパッド部の平面図である。
【図８】本発明の実施形態２に係る半導体装置のボンディングパッド部の平面図である。
【図９】（ａ）〜（ｆ）は、本発明の実施形態３に係る半導体装置のボンディングパッド部の平面図である。
【発明を実施するための形態】
【００１３】
以下、本発明の実施形態について、図面を参照しながら詳細に説明する。なお、各実施形態に記載されている構成部品の寸法、材質、形状、その相対配置等は、特に特定的な記載がない限り、この発明の範囲をそれのみに限定する趣旨ではなく、単なる説明に過ぎない。
【００１４】
〔実施形態１〕
本発明の実施形態１に係る半導体装置５０の製造方法および半導体装置５０を、図１〜図７に基づき説明する。
【００１５】
〔半導体装置５０の構造〕
まず、本実施形態に係る半導体装置５０の構造について、図２の（ａ）および図２の（ｂ）に基づき説明する。図２の（ａ）は、本発明の実施形態１に係る半導体装置５０の構成を示す平面図である。図２の（ｂ）は、図２の（ａ）の側面図である。
【００１６】
半導体装置５０は、図２の（ａ）および図２の（ｂ）に示すように、ＧａＮ系パワーデバイス１（半導体素子、ＧａＮ系半導体素子）、ボンディングパッド部２（上層メタル）、アルミワイヤ３（アルミニウムワイヤ）、ＭＯＳ−ＦＥＴ５１、フィン部５２、金線５３、インナーリード部５５、半田５６、銀ペースト５７、およびダイパッド部５８を備えている。
【００１７】
ＧａＮ系パワーデバイス１は、ダイパッド部５８上に銀ペースト５７を介して搭載されている。ＧａＮ系パワーデバイス１とＭＯＳ−ＦＥＴ５１とは、ボンディングパッド部２を介して、アルミワイヤ３により電気的に接続されている。また、ＧａＮ系パワーデバイス１とインナーリード部５５とは、ボンディングパッド部２を介して、アルミワイヤ３により電気的に接続されている。ボンディングパッド部２は、例えば、ＧａＮ系パワーデバイス１から集電された電流を、アルミワイヤ３を通じてインナーリード部５５またはＭＯＳ−ＦＥＴ５１へ流す。
【００１８】
ＭＯＳ−ＦＥＴ５１は、ダイパッド部５８上に半田５６を介して搭載されている。また、ＭＯＳ−ＦＥＴ５１は、金線５３によりインナーリード部５５に電気的に接続されている。ＭＯＳ−ＦＥＴ５１は、例えば、インナーリード部５５からの信号に基づき、ＧａＮ系パワーデバイス１に信号を送信する。
【００１９】
インナーリード部５５は、アウターリード部５４と電気的に接続されている。
【００２０】
アウターリード部５４は、インナーリード部５５に接続されている。また、一部のアウターリード部５４は、ダイパッド部５８に直接接続されている。アウターリード部５４は、インナーリード部５５を介して、ＧａＮ系パワーデバイス１またはＭＯＳ−ＦＥＴ５１と、例えば外部の回路とを電気的に接続する。また、アウターリード部５４は、ダイパッド部５８と、例えば外部の回路とを電気的に接続する。
【００２１】
フィン部５２は、ダイパッド部５８と一体に形成され、樹脂モールド（図示なし）の外部に露出するように設けられている。ここで、樹脂モールドは、例えば、ＧａＮ系パワーデバイス１、ボンディングパッド部２、アルミワイヤ３、ＭＯＳ−ＦＥＴ５１、金線５３、インナーリード部５５、半田５６、銀ペースト５７、ダイパッド部５８およびアウターリード部５４の一端を覆うように形成されている。フィン部５２は、ダイパッド部５８に配置されたＧａＮ系パワーデバイス１およびＭＯＳ−ＦＥＴ５１が発する熱を外部に放出するために設けられている。
【００２２】
本実施形態では、半導体装置５０は、ダイパッド部５８が、厚さが約１．２７ｍｍで形成されている。また、ダイパッド部５８には、ＭＯＳ−ＦＥＴ５１がＰｂ−Ａｇ−Ｃｕ系の高融点半田５６（約４０Ｗ/ｍ・Ｋ）を介して搭載されている。また、ダイパッド部５８には、ＧａＮ系パワーデバイス１が銀ペースト５７（約１０Ｗ/ｍ・Ｋ）を介して搭載されている。
【００２３】
また、ＭＯＳ−ＦＥＴ５１とＧａＮ系パワーデバイス１、ＧａＮ系パワーデバイス１とインナーリード部５５、およびのＭＯＳ−ＦＥＴ５１とインナーリード部５５との電気的接続において、アルミワイヤ３および金線５３が用いられている。特に大電流が流れる箇所（ＭＯＳ−ＦＥＴ５１とＧａＮ系パワーデバイス１との電気的接続の一部、ＧａＮ系パワーデバイス１とインナーリード部５５との電気的接続）については、φ３００μｍ径のアルミワイヤ３が使用されている。信号伝達等に使用され、小電流のみとなる箇所（ＭＯＳ−ＦＥＴ５１とＧａＮ系パワーデバイス１との電気的接続の一部等）についてはφ３０μｍ径の金線５３が使用されている。
【００２４】
〔半導体装置５０の配線構造〕
半導体装置５０の配線構造について、図１〜図７に基づき説明する。
【００２５】
ＧａＮ系パワーデバイス１は、図１に示すように、電子機能素子８、接触電極部４および絶縁層７がこの順に積層されている。ＧａＮ系パワーデバイス１の上には、ボンディングパッド部２が形成されている。図１は、半導体装置５０の製造方法を説明する図であり、図３の（ａ）のＡ−Ａ線矢視断面図である。また、図３の（ａ）は半導体装置５０のＧａＮ系パワーデバイス１の平面図であり、図３の（ｂ）は接触電極部４を説明するための図であり、図３の（ａ）のＡ−Ａ線の断面を示す斜視図である。
【００２６】
詳しくは、接触電極部４は複数あり、互いに平行になるように、電子機能素子８上に形成されている。絶縁層７は、電子機能素子８および接触電極部４を覆うように形成されている。ボンディングパッド部２は、絶縁層７を覆うように形成されている。なお、ここでは、電子機能素子８に対してボンディングパッド部２を上側とする。また、図３の（ａ）、および後述する図５の（ａ）では、接触電極部４が絶縁層７に覆われており接触電極部４が見えないが、説明のため、接触電極部４を点線で示した。
【００２７】
接触電極部４は、電子機能素子８と電気的に接続される。また、接触電極部４は、ボンディングパッド部２と所定の位置において電気的に接続される。接触電極部４は、第１電極４１および第２電極４２を有する。
【００２８】
第１電極４１は、ＧａＮ系パワーデバイス１の長手方向（図１において紙面表裏方向）に延びるように形成されている。第１電極４１をＧａＮ系パワーデバイス１の長手方向に垂直に切った断面は、図１に示すように、下方向への凸部を有する略コの字形状である。第１電極４１は、図１に示す断面の形状において、上端の２ヶ所に、外側に突出したつば部４１ａを有している。第１電極４１は、例えば金またはチタンで形成される薄い膜（例えば、厚みが１００ｎｍ程度）であり、ＧａＮ系パワーデバイス１において化合物半導体におけるバリアメタルとして機能する。
【００２９】
第２電極４２（下層メタル）は、第１電極４１に沿ってＧａＮ系パワーデバイス１の長手方向に延びるように形成されている。第２電極４２をＧａＮ系パワーデバイス１の長手方向に垂直に切った断面は、図１に示すように、下方向への凸部を有する略コの字形状である。また、第２電極４２は、溝部６ａを有する。さらに、接触電極部４とボンディングパッド部２とが電気的に接続される箇所においては、溝部６ｂを有する。第２電極４２は、図１に示す断面の形状において、上端の２ヶ所に、外側に突出したつば部４２ａを有している。
【００３０】
第１電極４１は、第１電極４１の一部が電子機能素子８上に埋め込まれるように形成されている。第２電極４２の外側の底面および外側の側面の一部は、図１に示す断面における第１電極４１の略コの字形状の内面に当接される。第２電極４２の厚さは、第１電極４１の厚さよりも厚く形成されている。
【００３１】
ボンディングパッド部２（上層メタル）は、第１凹部２ａ、第２凹部２ｂ、第１凸部２ｃを有する。さらに、ボンディングパッド部２は、ボンディングパッド部２と接触電極部４とが電気的接続されている箇所において、接続部５を有する。接続部５は、第２凸部５ａおよび第３凸部５ｂを有する。ボンディングパッド部２は、アルミワイヤ３をボンディング（ワイヤボンディング）するために設けられている。さらに、ボンディングパッド部２は、ＧａＮ系パワーデバイス１において、接触電極部４からの電流を集電する。
【００３２】
第１凹部２ａは、ボンディングパッド部２の上面において、溝部６ａの上部に形成されている。第１凸部２ｃは、ボンディングパッド部２の下面において、溝部６ａの上部に形成されている。第１凸部２ｃは下側に向かって突出するように形成されている。第１凹部２ａおよび第１凸部２ｃは、溝部６ａに沿って形成されている。溝部６ａが凹形状となるため、その上に積層する絶縁層７およびボンディングパッド部２も必然的に凹形状となるので、ボンディングパッド部２は、第１凹部２ａおよび第１凸部２ｃを有する。
【００３３】
第２凹部２ｂは、ボンディングパッド部２の上面において、接触電極部４とボンディングパッド部２とが電気的に接続される上部、すなわち接続部５の上部に形成されている。接続部５は、ボンディングパッド部２を形成する際に、接触電極部４とボンディングパッド部２とが電気的に接続される位置において、例えば、エッチングにより絶縁層７に穴を開け溝部６ｂを形成した後、ボンディングパッド部２と同時に形成される。このため、第２凹部２ｂの凹部の深さは、第１凹部２ａの凹部の深さよりも深く形成される。
【００３４】
第２凸部５ａは、ボンディングパッド部２の下面において、溝部６ｂの上部に形成されている。第２凸部５ａは下側に向かって突出するように形成されている。第２凸部５ａの下面には、さらに下側に向かって突出するように、第３凸部５ｂが形成されている。
【００３５】
ボンディングパッド部２と接触電極部４との間において、第１凸部２ｃと接触電極部４とは接触しない。そのため、接触電極部４とボンディングパッド部２とは電気的に接続されず、第１凸部２ｃと接触電極部４との間には絶縁層７を有する。
【００３６】
それに対し、第２凸部５ａは、第２凸部５ａの下面がつば部４２ａの上面と当接し、さらに第３凸部５ｂの下面および側面が、溝部６ｂに当接する。そのため、ボンディングパッド部２において接続部５が形成されている箇所では、ボンディングパッド部２と接触電極部４とは電気的に接続され、接続部５と接触電極部４との間には絶縁層７を有さない。
【００３７】
ここで、ＧａＮ系パワーデバイス１およびボンディングパッド部２が上述するような構成となる場合、ボンディングパッド部２とインナーリード部５５またはＭＯＳ−ＦＥＴ５１とにアルミワイヤ３を用いて超音波ボンディングによりワイヤをボンディングする際に、ＧａＮ系パワーデバイス１内で層間クラックが発生する虞がある。具体的に図３の（ａ）および図６に基づき説明する。図６は、従来の半導体装置の製造方法を説明する図であり、図３の（ａ）のＡ−Ａ線矢視断面図である。
【００３８】
半導体装置５０において、細長い形状のボンディングパッド部２を用いる場合、少ないメタル配線で効率よく接触電極部４から電流を集電するために、下記のようにボンディングパッド部２を配置することが好ましい。（１）アルミワイヤ３をワイヤボンディングするためのボンディングパッド部２により接触電極部４からの集電を行う。（２）図３の（ａ）に示すように、接触電極部４に形成される溝部６ｂ（第２凹部２ｂ）を多く含み溝部６ａ（第１凹部２ａ）と直交するように、ボンディングパッド部２をＧａＮ系パワーデバイス１に配置する。
【００３９】
ここで、本実施形態に係る半導体装置５０の製造方法において、アルミワイヤ３のボンディングには、超音波ボンディングを用いる。
【００４０】
超音波ボンディングによるワイヤボンディングは、通常、例えば、ボンディングパッド部２を上にしてＧａＮ系パワーデバイス１をダイボンドした基板を超音波ボンディング装置の固定台に載せ、ＧａＮ系パワーデバイス１をダイボンドした基板を吸着させた超音波ボンディング装置のヘッド部を回転させることで、ワイヤを張る方向と超音波振動の方向を合わせる。この状態で超音波ボンディング装置からボンディングパッド部２に供給したボンディングワイヤ（アルミワイヤ３）を超音波ボンディング装置のウェッジツールにより押さえつけ、超音波振動を加えながらボンディング荷重（ウエッジ圧力）を掛ける。これにより、超音波振動の摩擦により接合面の不純物（酸化物）が除去され、同時に生じる接合面の発熱によりワイヤの抗張力が急減して塑性変形してボンディングパッド部２とアルミワイヤ３とが接合される（超音波ボンディング工程）。
【００４１】
上述したように、通常、超音波ボンディング時にワイヤを張る方向と超音波振動の方向を合わせるため、アルミワイヤ３の接続部は、ボンディングパッド部２の長手方向に対して平行となる（図２の（ａ）参照）。その結果、超音波印加方向２１と接触電極部４の長手方向とは、図６に示すように、垂直となる。ここで、超音波印加方向２１は、超音波ボンディング時に与える超音波振動の方向を示し、接触電極部４の長手方向は、図４におけるＹ方向を示す。図４は、本発明の実施形態１に係る半導体装置５０の接触電極部４の斜視図である。
【００４２】
このように、超音波印加方向２１と接触電極部４の長手方向とが直交する場合、接触電極部４の接触電極の角部４ｃに応力が係り易くなり、図６に示すように、層間クラック１０が発生する恐れがある。その結果、半導体装置５０において層間クラック１０に起因するショートが発生する虞がある。ここで、接触電極部４の接触電極の角部４ｃは、接触電極部４の第２電極の上面の内側の辺を示す。
【００４３】
特に、金線５３と比較して太く硬いアルミワイヤ３を使用する場合、ワイヤボンディング時の接触電極の角部４ｃへの負荷が大きくなり、層間クラック１０が発生し易くなる傾向がある。また、超音波印加方向２１と接触電極部４の長手方向とが、垂直に近い場合であっても同じことがいえる。
【００４４】
ここで、本実施形態に係る半導体装置５０の製造方法では、図５の（ａ）および図５の（ｂ）に示すように、接触電極部ライン方向２０に対して超音波印加方向２１が略平行となるように、アルミワイヤ３をボンディングパッド部２に超音波ボンディングすることを特徴とする。図５の（ａ）は、本実施形態に係る半導体装置５０の接触電極部４の平面図であり、図５の（ｂ）は、接触電極部ライン方向２０と超音波印加方向２１との成す角θを説明する図である。
【００４５】
上述した略平行とは、接触電極部ライン方向２０と超音波印加方向２１とが平行、もしくは、超音波印加方向２１を基準とした場合、接触電極部ライン方向２０と超音波印加方向２１との成す角θが、−４５°≦θ≦４５°となることである。ここで、接触電極部ライン方向２０と超音波印加方向２１との成す角θを考える際、接触電極部ライン方向２０、または超音波印加方向２１のどちらが基準であってもよく、すなわち、略平行とは、接触電極部ライン方向２０と超音波印加方向２１との成す角θ（接触電極部ライン方向２０と超音波印加方向２１とで形成される角θの大きさ）が、０°≦θ≦４５°となることである。なお、接触電極部ライン方向２０は接触電極部４の長手方向を示す。
【００４６】
具体的には、図４において、溝部６ａの幅方向の長さをＸ、溝部６ａの延伸方向の長さをＹ（１＜Ｙ／Ｘ）とすると、該延伸方向（接触電極部ライン方向２０）と超音波ボンディング時の超音波印加方向２１とを略平行とすることで、層間クラック１０の発生を抑制することができる。
【００４７】
このとき、ボンディングパッド部２に着目すると、図７に示すように、ボンディングパッド部２の長手方向と接触電極部ライン方向２０および超音波印加方向２１とは略垂直となる。図７は、本実施形態に係る半導体装置５０のボンディングパッド部２の平面図である。
【００４８】
上記構成によれば、超音波印加方向２１と接触電極部ライン方向２０とが略平行となる。このため、接触電極の角部４ｃへの応力が緩和され、絶縁層７で発生しやすい層間クラック１０の発生を抑制することができる。その結果、層間クラック１０に起因するショートを抑制することができる。また、本実施形態に係る半導体装置５０の製造方法では、ウェッジツールの振動方向を変更する簡易な変更だけでよく、製造装置および新規部材の調達が不要であり、低コストでより信頼性の高い製品を作製できるという効果を奏する。
【００４９】
本実施形態に係る半導体装置５０の製造方法は、上述したように、電子機能素子８上に形成された接触電極部４を備えるＧａＮ系パワーデバイス１において、超音波ボンディングによりＧａＮ系パワーデバイス１を、例えば他の端子へ接続する際に、超音波印加方向２１と接触電極部ライン方向２０とを略平行とすることを特徴とする。
【００５０】
言い換えると、本実施形態に係る半導体装置５０の製造方法は、ボンディングパッド部２とインナーリード部５５、もしくはＭＯＳ−ＦＥＴ５１とを電気的に接続するために、ボンディングパッド部２においてアルミワイヤ３を超音波ボンディングする際に、超音波印加方向２１と接触電極部ライン方向２０とを略平行とすることを特徴とする。
【００５１】
〔検証例〕
本実施形態に係る半導体装置５０の製造方法の検証例について以下に述べる。本検証例では、下記（１）〜（３）の条件により、アルミワイヤ３をボンディングパッド部２にワイヤボンディングする場合について実施した例を示す。（１）ＧａＮ系パワーデバイス１上に形成されるボンディングパッド部２を約６００μｍ×１２００μｍとする。（２）アルミワイヤ３をφ３００μｍとする。（３）ワイヤボンディングを、荷重７００ｇとする超音波ボンディングにより実施する。
【００５２】
その結果、接触電極部ライン方向２０に対して超音波印加方向２１が略垂直となるように超音波振動を印加した場合、接触電極の角部４ｃが起点となり、ボンディングパッド部２と接触電極部４との間に層間クラック１０が発生した。
【００５３】
一方、接触電極部ライン方向２０に対して超音波印加方向２１が略平行となるように超音波振動を印加した場合は、層間クラック１０が発生しないことを確認した。
【００５４】
また、ワイヤボンディングのファースト側をＧａＮ系パワーデバイス１側（ボンディングパッド部２側）とすることで、超音波ボンディング時のＧａＮ系パワーデバイス１への負荷を一層低減することができ、層間クラック１０の発生をさらに抑えることができる。
【００５５】
また、接触電極の角部４ｃが起点となりやすいことから、接触電極部４の形状を、方形ではなく溝部６ａの底面から接触電極の角部４ｃに向かいテーパーとすることで、超音波ボンディング時の接触電極の角部４ｃへの負荷を低減することができる。そのため、層間クラック１０の発生をさらに抑えることができる。
【００５６】
ここで、ＧａＮ系パワーデバイス１自体の材質や形状は限定されない。また、ワイヤボンディングによりＧａＮ系パワーデバイス１と接続する対象は、インナーリード部５５およびＭＯＳ−ＦＥＴ５１に限らず、ダイパッド部５８、他のチップ端子等でもよく、接続先が限定されるものではない。半導体装置５０に搭載するＧａＮ系パワーデバイス１の数については、少なくとも１つ以上であればその数は限定されない。また、使用するワイヤについては、金、銀、銅、アルミ等、材質や線径は限定されない。アウターリード部５４およびインナーリード部５５は、一般的に銅無垢あるいはＡｇめっき品等が使用可能だが、その材質についても限定されない。
【００５７】
なお、本実施形態では、接触電極部４が延長される方向はＧａＮ系パワーデバイス１の長手方向となっているが上記に限らない。超音波ボンディング時の接触電極部ライン方向２０と超音波印加方向２１とが略平行なっていればよい。
【００５８】
また、超音波印加方向２１と接触電極部ライン方向２０とを略平行とすることにより、超音波印加方向２１と溝部６ａの長手方向とが略平行となる。これにより、超音波ボンディング時において、接触電極部４の溝部６ａおよびボンディングパッド部２の第１凸部２ｃに掛かる応力の負荷が小さくなり、層間クラック１０の発生を抑制することができる。下記に詳しく説明する。
【００５９】
溝部６ａは、接触電極部４を作製する際に形成される空洞箇所である。接触電極部４の形成後、溝部６ａは絶縁層７により充填され、その上にボンディングパッド部２が形成される。その際に、ボンディングパッド部２には溝部６ａに対向する位置に、溝部６ａに向かって凸形状を有する第１凸部２ｃが形成される。従来の半導体装置の製造工程においては、接触電極部４に形成される溝部６ａおよび第１凸部２ｃの存在により、超音波ボンディング時に層間クラック１０が発生しやすくなる傾向が見られた。
【００６０】
ここで、本実施形態に係る半導体装置５０の製造方法に基づき、超音波ボンディングの際に、溝部６ａの長手方向と超音波印加方向２１とが略平行になるように超音波振動を印加する。これにより、超音波ボンディング時において、溝部６ａと第１凸部２ｃとに掛かる応力の負荷が小さくなり、層間クラック１０の発生を抑制することができる。その結果、絶縁層７で発生しやすい層間クラック１０に起因するショートを抑制することができる。
【００６１】
〔実施形態２〕
本発明の他の実施形態について、図７および図８に基づいて説明すれば、以下のとおりである。図８は、本実施形態に係る半導体装置５０のボンディングパッド部２の平面図である。
【００６２】
実施形態１に係る半導体装置５０のボンディングパッド部２は、図７に示すように、矩形である。
【００６３】
それに対し、本実施形態に係る半導体装置５０のボンディングパッド部２の形状は、接触電極部ライン方向２０および超音波印加方向２１に、幅が広い部分（幅広領域）と幅が狭い部分（幅狭領域）とを有する。隣接するボンディングパッド部２は、一方のボンディングパッド部２の幅狭領域と、他方のボンディングパッド部２の幅広領域とが上記下層メタル（第２電極４２）の長手方向に沿った方向に対向すると共に、他方のボンディングパッド部２の幅狭領域と、一方のボンディングパッド部２の幅広領域とが上記下層メタルの長手方向に沿った方向に対向する。また、幅が広い部分にはアルミワイヤ３がボンディングパッド部２の長手方向と略平行となるようにワイヤボンディングされる。
【００６４】
言い換えると、本実施形態に係る半導体装置５０は２つのボンディングパッド部２を有する。ＧａＮ系パワーデバイス１は、互いに平行な複数の接触電極部４を有する。２つのボンディングパッド部２の各々は、超音波振動の印加方向に垂直な方向である超音波直交方向に沿って、複数の接触電極部４の全てを横断するように配置された電気的接続領域１１（電気的接続部）を有する。また、２つのボンディングパッド部２の各々は、超音波直交方向の長さが、電気的接続領域１１より小さく、アルミワイヤ３の直径より大きいボンディング領域１２（ボンディング部）を有する。さらに、一方のボンディングパッド部２のボンディング領域１２と、他方のボンディングパッド部２のボンディング領域１２とが、超音波直交方向に並んで配置されている。
【００６５】
上記構成によれば、ボンディングパッド部２にアルミワイヤ３をワイヤボンディングする方向（以下、アルミワイヤ３のボンディング方向と称する）と、接触電極部ライン方向２０とを略平行とすることができる。そのため、超音波ボンディング時に、無理なく接触電極部ライン方向２０と略平行に超音波振動を印加することができる。その結果、ウェッジツールが撓む危険性を回避することができる。また、上記構成により、アルミワイヤ３が長さ方向に潰れるのでボンディングパッド部２からはみ出す危険性を回避できる。下記に詳しく説明する。詳しくは、下記に説明する。
【００６６】
実施形態１では、図２の（ａ）および図７に示すように、アルミワイヤ３のボンディング方向と超音波印加方向２１とは略垂直となっている。ここで、超音波ボンディングにおいて、ウェッジツールからの力は、アルミワイヤ３の長さ方向に沿った方向にかかりやすい。そのため、ウェッジツールからアルミワイヤ３に印加される超音波振動がアルミワイヤ３の長さ方向と垂直に掛かる実施形態１の製造方法では、アルミワイヤ３とウェッジツールとの間に無理な応力がかかる。その結果、例えば、ウェッジツールのバタつきが大きくなり、ウェッジツールが撓んでしまう虞がある。
【００６７】
また、超音波ボンディングにおいて、アルミワイヤ３に超音波振動を印加した場合、超音波印加方向２１にアルミワイヤ３が潰れる。そのため、実施形態１においてアルミワイヤ３に対して超音波振動を印加すると、アルミワイヤ３は、アルミワイヤ３の直径方向に潰れてしまう。このため、直径方向に潰れたアルミワイヤ３がボンディングパッド部２からはみ出す可能性がある。そのため、実施形態１に係る半導体装置５０の製造方法では、ボンディングパッド部２を大きくする等、アルミワイヤ３がボンディングパッド部２からはみ出さないようにするための対策が必要となる。
【００６８】
本実施形態では、アルミワイヤ３のボンディング方向と接触電極部ライン方向２０とを略平行とすることで、アルミワイヤ３のボンディング方向と超音波印加方向２１とが略平行となる。上記構成によれば、ウェッジツールからアルミワイヤ３へ無理な応力をかけることなく超音波振動をアルミワイヤ３に印加することができる。その結果、ウェッジツールの撓む危険性を回避することができる。
【００６９】
また、上記構成によれば、超音波ボンディング時に、アルミワイヤ３は長さ方向に潰れるので、アルミワイヤ３がボンディングパッド部２からはみ出す危険性を回避できる。
【００７０】
また、ＧａＮ系パワーデバイス１において、接触電極部４からの電流を集電するボンディングパッド部２は、複数の接触電極部４の全てを横断し、面積が大きくなるので、少ないメタル配線で効率よく接触電極部４からの電流を集電することができる。
【００７１】
〔実施形態３〕
本発明の実施形態３について、図９の（ａ）〜図９の（ｆ）に基づいて説明すれば、以下のとおりである。図９の（ａ）〜図９の（ｆ）は、本実施形態に係る半導体装置５０のボンディングパッド部２の平面図である。
【００７２】
実施形態１に係る半導体装置５０のボンディングパッド部２は、図７に示すように、矩形である。
【００７３】
それに対し、本実施形態に係る半導体装置５０では、ボンディングパッド部２は、接触電極部４のいずれかと電気的に接続する接続部５を有し、さらに、各ボンディングパッド部２の、超音波直交方向における電気的接続領域１１およびボンディング領域１２の幅は、超音波直交方向に並んだ接続部５の総数が多いほど大きくなる。
【００７４】
上記構成によれば、接触電極部４から集電した電流密度を平滑化できるので、電気的なロスを少なくでき、効率的に電気を取り出すことができる効果を奏する。詳しくは、下記に説明する。
【００７５】
図９の（ａ）に示すボンディングパッド部２は、ＧａＮ系パワーデバイス１に設置されるボンディングパッド部２の一方である。図９の（ａ）に示すボンディングパッド部２は、図９の（ａ）に示すボンディングパッド部２の斜辺の中点を中心として１８０°回転させた形状を有するボンディングパッド部２と対になり、ＧａＮ系パワーデバイス１上に配置される。２つのボンディングパッド部２は、対の２つを合わせると全体として矩形となる。対となるボンディングパッド部２は、それぞれ、アルミワイヤ３のボンディング方向と接触電極部ライン方向２０とが略平行となるように、アルミワイヤ３が超音波ボンディングされる。このとき、対のボンディングパッド部２は、お互いのアルミワイヤ３を邪魔しないような形状に形成される。
【００７６】
接触電極部４から接続部５を通じて集電される電流は、ボンディングパッド部２と電気的に接続される箇所（接続部５）が増えるに伴って増える。したがって、電気的に接続される箇所（接続部５）が増えても、ボンディングパッド部２の面積が一定だと電流密度が増す。そこで、本実施形態に係るボンディングパッド部２は、接続部５のボンディングパッド部２の接触電極部ライン方向２０と垂直な方向の総数が増えるに伴って当該方向の幅を大きくする。
【００７７】
具体的に図９の（ａ）を用いて説明すると、ボンディングパッド部２において、接触電極部４からの電流は紙面右側から紙面左側へ向かって集電される。また、ボンディングパッド部２の接続部５の総数は、紙面右側から紙面左側へ向かって増える。本実施形態では、下流の接続部５の総数の増加に伴って、ボンディングパッド部２の接触電極部ライン方向２０と垂直な方向の幅も紙面右側から紙面左側へ向かって大きくなる。上記構成によれば、ボンディングパッド部２を流れる電流密度がほぼ一定となり、電流密度が平滑化される。
【００７８】
図９の（ｂ）〜図９の（ｅ）に示す本実施形態の半導体装置５０のボンディングパッド部２の形状の例であり、ボンディングパッド部２の形状が、円弧状、滑り台状、階段状、あるいは各々の一部に凹凸がある場合について示している。ボンディングパッド部２の形状は、巨視的に見て、各接触電極部ラインの最も端のラインに向かって大きくなっていればよく、そのパッド形状について限定されない。
【００７９】
また、例えば、２つのボンディングパッド部２の間に空き領域１３を形成し、この空き領域に新たなボンディングパッド部を配置してもよい。
【００８０】
〔まとめ〕
本発明の態様１に係る半導体装置（５０）の製造方法は、超音波振動をワイヤに印加させながら、半導体素子（ＧａＮ系パワーデバイス１）上に形成された上層メタル（ボンディングパッド部２）に該ワイヤ（アルミワイヤ３）をボンディングする超音波ボンディング工程を含む半導体装置（５０）の製造方法であって、上記半導体素子は、上記上層メタルの下に形成されている下層メタル（第２電極４２）を有し、上記超音波ボンディング工程にて、超音波振動を上記ワイヤに印加する方向と上記下層メタルの長手方向との成す角θが、０°≦θ≦４５°となるように超音波振動を印加する。
【００８１】
上記構成によれば、超音波振動が下層メタルの長手方向と略平行（超音波振動を上記ワイヤに印加する方向と上記下層メタルの長手方向との成す角θが、０°≦θ≦４５°）となるように印加される。このため、接触電極の角部への応力が緩和され、層間クラックの発生を抑制することができる。その結果、絶縁層で発生しやすい層間クラックに起因するショートを抑制することができる。そのため、簡易な方法により半導体装置製造時における半導体素子内のクラックの発生を抑制する製造方法を実現できる。また、製造装置および新規部材の調達が不要であり、低コストでより信頼性の高い製品を作製できるという効果を奏する。
【００８２】
本発明の態様２に係る半導体装置（５０）の製造方法は、上記態様１において、上記半導体素子（ＧａＮ系パワーデバイス１）はＧａＮ系半導体素子であり、上記ワイヤ（アルミワイヤ３）はアルミニウムワイヤであってもよい。
【００８３】
上記構成によれば、半導体素子にＧａＮ系半導体素子を用いている。このため、パワー半導体装置を製造することができる。また、ワイヤにアルミニウムワイヤを用いている。このため大電流に対応できる。
【００８４】
本発明の態様３に係る半導体装置（５０）の製造方法は、上記態様１または２において、上記下層メタル（第２電極４２）は、凹部を有し、上記上層メタル（ボンディングパッド部２）は、上記凹部に対向する位置に該凹部に向かって突出した凸部（第１凸部２ｃ）を有していてもよい。
【００８５】
上記構成によれば、半導体装置の製造工程において、下層メタルに凹形状が形成され、上層メタルの上記下層メタルの凹形状に対向する位置に、上記下層メタルに向かって凸形状が形成されていても、上層メタルの凸形状および下層メタルの凹形状に超音波ボンディング時に掛かる応力が小さくなり、層間クラックの発生を抑制することができる。その結果、絶縁層で発生しやすい層間クラックに起因するショートを抑制することができる。
【００８６】
本発明の態様４に係る半導体装置（５０）は、上記態様１から３のいずれか１つに係る半導体装置の製造方法により製造された半導体装置であって、上記半導体装置（５０）は、上記半導体素子（ＧａＮ系パワーデバイス１）と２つの上記上層メタル（ボンディングパッド部２）とを有し、上記半導体素子は、複数の上記下層メタル（第２電極４２）を有し、２つの上記上層メタルの各々は、上記超音波振動の印加方向に垂直な方向である超音波直交方向に沿って、複数の上記下層メタルの全てを横断するように配置された電気的接続部（電気的接続領域１１）と、上記超音波直交方向の長さが、上記電気的接続部より小さく、かつ、上記ワイヤ（アルミワイヤ３）の直径より大きいボンディング部（ボンディング領域１２）とを有しており、一方の上記上層メタルの上記ボンディング部と、他方の上記上層メタルの上記ボンディング部とが、上記超音波直交方向に並んで配置されていてもよい。
【００８７】
上記構成によれば、上層メタルにおけるワイヤのボンディング方向と、下層メタルの長手方向とを略平行とすることができる。そのため、超音波ボンディング時に、無理な応力をかけることなく下層メタルの長手方向と略平行に超音波振動を印加することができる。これにより、ウェッジツールの撓む危険性を回避することができる。また、上記構成によれば、ワイヤが長さ方向に潰れるので上層メタルからはみ出す危険性を回避できる。
【００８８】
本発明の態様５に係る半導体装置（５０）は、上記態様４において、各上記上層メタル（ボンディングパッド部２）は、上記下層メタル（第２電極４２）のいずれかと電気的に接続する接続部（５）を有し、各上記上層メタルの、上記超音波直交方向における上記電気的接続部（電気的接続領域１１）および上記ボンディング部（ボンディング領域１２）の長さは、当該超音波直交方向に並んだ上記接続部の総数が多いほど大きくなってもよい。
【００８９】
上記構成によれば、上層メタルにおいて下層メタルから集電した電流密度を平滑化できるので、電気的なロスを少なくでき、効率的に電気を取り出すことができる。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９１】
本発明は、半導体装置の製造方法として利用可能であり、特に、ワイヤボンディングに超音波ボンディングを用いる半導体装置の製造方法に利用することができる。
【符号の説明】
【００９２】
１  ＧａＮ系パワーデバイス（半導体素子）
２  ボンディングパッド部（上層メタル）
２ａ  第１凹部
２ｂ  第２凹部
２ｃ  第１凸部（凸部）
３  アルミワイヤ
４  接触電極部
４ｃ  接触電極の角部
５  接続部
５ａ  第２凸部
５ｂ  第３凸部
６ａ、６ｂ  溝部
７  絶縁層
８  電子機能素子
１０  層間クラック
１１  電気的接続領域（電気的接続部）
１２  ボンディング領域（ボンディング部）
１３  空き領域
２０  接触電極部ライン方向
２１  超音波印加方向
４１  第１電極
４１ａ  つば部
４２  第２電極（下層メタル）
４２ａ  つば部
５０  半導体装置
５１  ＭＯＳ−ＦＥＴ
５２  フィン部
５３  金線
５４  アウターリード部
５５  インナーリード部
５６  半田
５７  銀ペースト
５８  ダイパッド部
【図１】
2015129415.tif 000003
【図２】
2015129415.tif 000004
【図３】
2015129415.tif 000005
【図４】
2015129415.tif 000006
【図５】
2015129415.tif 000007
【図６】
2015129415.tif 000008
【図７】
2015129415.tif 000009
【図８】
2015129415.tif 000010
【図９】
2015129415.tif 000011
【手続補正書】
【提出日】平成28年7月12日(2016.7.12)
【手続補正２】
【補正対象書類名】明細書
【補正対象項目名】００１０
【補正方法】変更
【補正の内容】
【００１０】
上記の課題を解決するために、本発明の一態様に係る半導体装置は、半導体素子と、上記半導体素子上に形成され、ワイヤがボンディングされる２つの上層メタルと、を備え、上記半導体素子は、上記上層メタルの直下に形成され、第１の方向に伸延して並置される複数の下層メタルを有し、２つの上記上層メタルの各々は、上記第１の方向に垂直な方向である第２の方向に沿って、複数の上記下層メタルの全てを横断するように配置された電気的接続部と、上記第２の方向の長さが、上記電気的接続部より小さく、かつ、上記ワイヤの直径より大きいボンディング部と、を有しており、一方の上記上層メタルの上記ボンディング部と、他方の上記上層メタルの上記ボンディング部とが、上記第２の方向に並んで配置されていることを特徴とする。
【手続補正３】
【補正対象書類名】特許請求の範囲
【補正対象項目名】全文
【補正方法】変更
【補正の内容】
【特許請求の範囲】
【請求項１】
半導体素子と、
上記半導体素子上に形成され、ワイヤがボンディングされる２つの上層メタルと、を備え、
上記半導体素子は、上記上層メタルの直下に形成され、第１の方向に伸延して並置される複数の下層メタルを有し、
２つの上記上層メタルの各々は、
上記第１の方向に垂直な方向である第２の方向に沿って、複数の上記下層メタルの全てを横断するように配置された電気的接続部と、
上記第２の方向の長さが、上記電気的接続部より小さく、かつ、上記ワイヤの直径より大きいボンディング部と、を有しており、
一方の上記上層メタルの上記ボンディング部と、他方の上記上層メタルの上記ボンディング部とが、上記第２の方向に並んで配置されていることを特徴とする半導体装置。
【請求項２】
各上記上層メタルは、上記下層メタルのいずれかと電気的に接続する接続部を有し、
各上記上層メタルの、上記第２の方向における上記電気的接続部および上記ボンディング部の長さは、当該第２の方向に並んだ上記接続部の総数が多いほど大きくなることを特徴とする請求項１に記載の半導体装置。
【国際調査報告】
2015129415.tif 000012
2015129415.tif 000013
2015129415.tif 000014
2015129415.tif 000015